(57)【要約】      （修正有）【課題】日射（太陽光の照射）などの外部からの熱照射に対してボンベ自体の温度上昇が抑えられたボンベを提供する。【解決手段】日射反射率が４０％以上、好ましくは５０％以上の遮熱塗膜で表面の一部または全部が覆われ、色調（Ｌ＊値）が５０〜８０という光を吸収しやすい色（暗灰色、灰色、褐色など）の塗膜においても、有効な温度上昇の抑制効果が達成され、塗膜は遮熱塗料を塗布して形成された遮熱層を含み、粉体塗料の形態で塗付される。【選択図】図４
2011085235.tif 000002
【特許請求の範囲】
【請求項１】
日射反射率が４０％以上の塗膜で表面の一部または全部が覆われているボンベ。
【請求項２】
塗膜の日射反射率が５０％以上である請求項１記載のボンベ。
【請求項３】
塗膜の色調（Ｌ＊値）が５０〜８０である請求項１または２記載のボンベ。
【請求項４】
塗膜の色調（Ｌ＊値）が５０〜７５で、かつ色が灰色である請求項１〜３のいずれかに記載のボンベ。
【請求項５】
塗膜が遮熱塗料を塗布して形成された遮熱層を含む請求項１〜４のいずれかに記載のボンベ。
【請求項６】
遮熱塗料が粉体塗料の形態である請求項５記載のボンベ。
【請求項７】
高圧ボンベである請求項１〜６のいずれかに記載のボンベ。
【請求項８】
請求項１〜７のいずれかに記載のボンベの塗膜の形成に用いる塗料。
【発明の詳細な説明】
【技術分野】
【０００１】
本発明は、外部からの光または熱による温度上昇が抑制された遮熱ボンベに関する。
【背景技術】
【０００２】
ボンベは外部に漏出しては困る液体や気体を封入する耐圧容器であり、同じ耐圧容器であってもタンクとは、小型で移動できる点で異なる。したがって、ボンベは置き場所が使用者の裁量に任され、固定されないことも特徴である。
【０００３】
これらの特徴がゆえに、特定の外部環境を考慮してのエリアとして安全管理ができるタンクなどの大型の固定設備とは異なり、個々のボンベで個別に安全管理が必要となる。
【０００４】
ボンベの安全管理の最も重要な項目の１つは、外部からの熱による温度上昇によって生じる内圧の上昇による内容物の漏出または爆発である。そのための対策として、耐圧容器自体の耐圧性の向上のほか、たとえばボンベの温度が設定値より高くなったときに溶融する物質（たとえばハンダなどの可溶合金）を含む可溶弁をバルブ部分に配置し、ボンベの表面温度が高温（たとえば７０℃程度）になったとき可溶弁が作動し内容物を徐々に放出して内圧を下げ、爆発を回避することが行われている。
【０００５】
この可溶弁の設置により爆発などの危険性は低減されるが、内容物の漏出による環境への影響は解決されていない。
【０００６】
また、ボンベ、特に高圧ボンベの色は高圧ガス法により充填する内容物の種類によって色が決まっており、たとえば炭酸ガスでは緑色、酸素ガスでは黒色、塩素ガスでは黄色、水素ガスでは赤色、アンモニアガスでは白色、アセチレンガスでは褐色、フッ素系ガスやプロパンガスなどのその他のガスでは灰色といった区分けがされており、これらの着色のために着色塗料による塗装が行われている（特許文献１〜２）。
【０００７】
なかでも、灰色は太陽光をよく吸収するため、日射による温度上昇が起こりやすい。
【先行技術文献】
【特許文献】
【０００８】
【特許文献１】特開平１１−３２３２０３号公報
【特許文献２】特許第４１９７３６７号明細書
【発明の概要】
【発明が解決しようとする課題】
【０００９】
しかし、特許文献１〜２に代表されるボンベの塗料用の塗料は、塗膜の接着性、衝撃強度、リサイクル時の塗膜の剥離性などを目的として開発されており、日射によるボンベの温度上昇に対する対策はなされていないのが現状である。
【００１０】
屋外に置いてあるボンベの日射による温度上昇を抑制するためには、移動可能であるというボンベの特徴を活かしてたとえば日陰などに移動させればよいのであるが、使用中のボンベや重いボンベをその都度、移動させることは困難である。
【００１１】
本発明の目的は、日射（太陽光の照射）などの外部からの熱照射に対してボンベ自体の温度上昇が抑えられたボンベを提供することを目的とする。
【課題を解決するための手段】
【００１２】
すなわち本発明は、日射反射率（ＪＩＳ  Ａ５７５９で規定される日射反射率。以下同様）が４０％以上、好ましくは５０％以上の塗膜で表面の一部または全部が覆われているボンベに関する。
【００１３】
本発明のボンベは、たとえば色調（Ｌ＊値）が５０〜８０という光を吸収しやすい色（暗灰色、灰色、褐色など）の塗膜においても、有効な温度上昇の抑制効果が達成される。
【００１４】
塗膜は遮熱塗料を塗布して形成された遮熱層を含むものが好ましく、遮熱塗料は粉体塗料の形態で塗付されることが好ましい。
【００１５】
本発明のボンベは、どのようなボンベであってもよいが、温度上昇による爆発や漏出の危険性が高い高圧ボンベ、特に日射により温度が上昇しやすい灰色のボンベとして、特に有用である。
【００１６】
本発明はまた、本発明のボンベの塗膜を形成し得る塗料、特に遮熱塗料にも関する。
【発明の効果】
【００１７】
本発明によれば、日射（太陽光の照射）などの外部からの熱照射に対してボンベ自体の温度上昇が抑えられ、内容物の漏出による環境汚染を低減化することができるボンベを提供することができる。
【図面の簡単な説明】
【００１８】
【図１】屋外日射試験における温度計測点を示す概略側面図である。
【図２】屋外日射試験におけるボンベの配置の写真である。
【図３】屋外日射試験における赤外線カメラで撮影したサーモグラフである。
【図４】図３に温度を記入したサーモグラフである。
【発明を実施するための形態】
【００１９】
本発明のボンベは、日射反射率が４０％以上の塗膜でボンベの表面の一部または全部が覆われている。
【００２０】
本発明において、ボンベを覆う塗膜は、単一の塗膜層であっても、多層が積層された塗膜であってもよく、いずれの場合でも、塗膜全体の日射反射率が４０％以上であることが重要である。この点、特許文献１〜２に記載された塗膜は日射反射率が４０％を下回るものである。
【００２１】
また、本発明における塗膜は、遮熱塗料で形成された遮熱層を含むこと、または形成されることが、日射反射率を４０％以上にするために有効である。
【００２２】
遮熱塗料は、塗膜形成樹脂に赤外領域の光をよく反射する顔料（遮熱顔料）を分散させ、外部から照射される光や熱線によって発生する熱を遮断する機能を付与する塗料であり、屋根材や外壁の塗料として冷房効率を高め、電力消費量を低減化させる効果があり、大型の建造物に使用されている。
【００２３】
遮熱顔料としては、赤外領域の光の反射効率に特に優れる無機系遮熱顔料、有機系遮熱顔料、これらの併用系が知られている。
【００２４】
無機系遮熱顔料としては、たとえばガラス微粉末、ガラスバルーン、セラミックビーズなどのセラミック系顔料；アルミニウムや鉄、ジルコニウム、コバルトなどの金属細片系顔料；酸化チタン、酸化マグネシウム、酸化バリウム、酸化カルシウム、酸化亜鉛、酸化ジルコニウム、酸化イットリウム、酸化インジウム、チタン酸ナトリウム、酸化ケイ素、酸化ニッケル、酸化マンガン、酸化クロム、酸化鉄、酸化銅、酸化セリウム、酸化アルミニウムなどの金属酸化物系顔料；酸化鉄−酸化マンガン、酸化鉄−酸化クロム、酸化銅−酸化マグネシウムなどの複合酸化物顔料；ＳｉとＡｌやＦｅ、マグネシウム、マンガン、ニッケル、チタン、クロム、カルシウムなどの金属系顔料；さらに鉄−クロム、ビスマス−マンガン、鉄−マンガン、マンガン−イットリウムなどの合金系顔料；マイカ、窒化ケイ素、表面処理を施した被覆顔料、光輝顔料、硫酸バリウムなどが知られており、本発明においても単独、または２種以上を併用することができる。
【００２５】
有機系遮熱顔料としては、たとえば可視領域の光を吸収しかつ赤外領域の光の反射率が高い、たとえば１０％以上のものが好ましく、アゾ系顔料、アゾメチン系顔料、レーキ系顔料、チオインジゴ系顔料、アントラキノン系顔料（アントアンスロン顔料、ジアミノアンスラキノニル顔料、インダンスロン顔料、フラバンスロン顔料、アントラピリミジン顔料など）、ぺリレン系顔料、ぺリノン系顔料、ジケトピロロピロール系顔料、ジオキサジン系顔料、フタロシアニン系顔料、キニフタロン系顔料、キナクリドン系顔料、イソインドリン系顔料、イソインドリノン系顔料、カーボン系顔料などの１種または２種以上が例示できる。
【００２６】
具体的には、特開平２−１８５５７２号公報、特開２０００−２１２４７５号公報、特開２００２−０２０６４７号公報、特開２００２−３５５９２２号公報などに記載されている遮熱顔料があげられる。市販品としては、たとえば大日本インキ化学工業（株）製のＦＡＳＴＯＧＥＮシリーズや、ＣＥＲＤＥＣ社製の赤外線反射顔料、大日精化工業（株）製のクロモファインシリーズ、ダイピロキサイド・シリーズ、シェファードカラー社製のＡＲＣＴＩＣ（Ｃ）シリーズ、堺化学工業（株）製の酸化チタンなどがあげられるが、これらのみに限定されるものではない。
【００２７】
無機系遮熱顔料と有機系遮熱顔料を併用してもよい。
【００２８】
また、通常に使用される他の顔料や充填剤を遮熱効果を損なわない範囲で配合してもよい。他の顔料や充填剤としては、たとえば、炭酸カルシウム、炭酸マグネシウム、クレーなどが例示できる。
【００２９】
遮熱顔料を分散させる膜形成用樹脂としては、フッ素樹脂、含フッ素アクリル樹脂、含フッ素ウレタン樹脂、アルキッド樹脂、アクリル樹脂、アクリルシリコン樹脂、ウレタン樹脂、アミド樹脂、メラミン樹脂、エーテル樹脂、塩化ビニル樹脂、ポリエステル、ポリスチレン、ポリオレフィン、ポリアセタール、ポリカーボネート、ポリフェニレン樹脂、シリコーン樹脂などの溶剤可溶型樹脂；酢酸ビニル樹脂、水溶性または水分散性アクリル系樹脂、シリコン変性アクリル樹脂、水溶性または水分散性フッ素樹脂、水溶性または水分散性ウレタン樹脂、水溶性または水分散性メラミン樹脂、水溶性または水分散性ポリエステルなどの水溶性または水分散性樹脂のほか、塗料用無機樹脂などが例示できる。
【００３０】
これらの膜形成用樹脂は硬化性でも非硬化性でもよく、耐水性や耐食性の観点から硬化性の樹脂が好ましい。
【００３１】
また、これらのなかでも、耐久性、耐熱性、耐光性、耐薬品性、防汚性、透明性などに優れる点からフッ素樹脂、含フッ素アクリル樹脂、含フッ素ウレタン樹脂、ポリエステル系樹脂、アクリル樹脂、アクリルシリーズ樹脂、シリコーン樹脂などが好ましく例示できる。特に耐候性、防汚性などに優れる点からはフッ素樹脂が好ましく、特に可撓性や塗装作業性に優れる点からは、ポリエステル系樹脂が好ましい。
【００３２】
フッ素樹脂としては、特に耐候性、溶剤溶解性、防汚性、透明性に優れる点からポリフッ化ビニリデン（ＰＶｄＦ）、フッ化ビニリデン（ＶｄＦ）／テトラフルオロエチレン共重合体（ＴＦＥ）、ＶｄＦ／ＴＦＥ／ヘキサフルオロプロピレン（ＨＦＰ）共重合体、ＶｄＦ／ＴＦＥ／クロロトリフルオロエチレン（ＣＴＦＥ）共重合体、ポリテトラフルオロエチレン（ＰＴＦＥ）、ＴＦＥ／パーフルオロ（アルキルビニルエーテル）（ＰＡＶＥ）共重合体（ＰＦＡ）、エチレン（Ｅｔ）／ＴＦＥ共重合体（ＥＴＦＥ）、ポリクロロトリフルオロエチレン（ＰＣＴＦＥ）などフルオロオレフィン系ポリマー；ＴＦＥやＣＴＦＥ、ＨＦＰなどのフルオロオレフィンと官能基含有モノマーを共重合した硬化性官能基含有フルオロオレフィン系ポリマーなどが好ましく、なかでも硬化性、耐薬品性、透明性に優れる点から、硬化性官能基含有フルオロオレフィン系ポリマーが好ましい。
【００３３】
ポリエステル系樹脂は、多塩基酸成分と多価アルコール成分との縮重合反応生成物（エステル化物）である。
【００３４】
多塩基酸成分としては、たとえばテレフタル酸、イソフタル酸、アジピン酸、セバシン酸、アゼライン酸、シクロヘキサンジカルボン酸、無水トリメリット酸などが主に用いられる。
【００３５】
多価アルコール成分としては、たとえばエチレングリコール、プロピレングリコール、２−メチル−１，３−プロパンジオール、ネオペンチルグリコール、２−エチル−２−ブチル−１，３−プロパンジオール、１，４−シクロヘキサンジメタノール、トリメチロールプロパン、グリセリンなどが主に用いられる。
【００３６】
また、ポリエステル系樹脂は水酸基などの硬化性基を有することが好ましい。
【００３７】
遮熱顔料は、ボンベの色、遮熱顔料の種類、膜形成用樹脂の種類、ボンベの種類などによって異なるが、膜形成用樹脂１００質量部に対して、１質量部以上、さらには３０質量部以上、特に５０質量部以上とすることが、塗膜の日射反射率を４０％以上にする点から好ましく、１０００質量部以下、さらには２００質量部以下とすることが、膜形成が容易で良好な点から好ましい。
【００３８】
遮熱塗料中には、耐候性や外観の向上のために通常配合される添加剤、たとえば紫外線吸収剤、酸化防止剤、レベリング剤、つや消し剤、防カビ剤、帯電防止剤、防錆剤、顔料分散剤、消泡剤などを遮熱効果が損なわれない範囲で配合できる。
【００３９】
本発明においては、膜形成用樹脂が硬化性の樹脂である場合、塗膜の硬度や耐水性、対汚染性などを向上させるために硬化剤および硬化触媒のうちの１種または２種以上を配合することが好ましい。好ましい配合割合は、膜形成用樹脂１００質量部に対し０．１〜５０質量部、さらには１〜３０質量部である。
【００４０】
硬化剤は膜形成用樹脂が有する硬化部位の種類によって適切な硬化剤を選定すればよい。たとえば硬化部位が水酸基、カルボキシル基の場合、公知のイソシアネート系硬化剤、メラミン系硬化剤などがあげられ、これらのうち作業性、反応性の点からイソシアネート系硬化剤が好ましい。硬化触媒としては、たとえばアルミニウム化合物、錫化合物などがあげられる。
【００４１】
本発明における遮熱層の形成用の遮熱塗料は、上記の遮熱顔料や他の添加剤を適切な有機溶媒に溶解または分散させた溶剤型塗料、遮熱顔料や他の添加剤を水に分散させた水性塗料、粉体混合物の形態に調製した粉体塗料とすることができる。なかでも、厚い塗膜の形成が容易な点から粉体塗料の形態でボンベに塗布して塗膜とすることが好ましい。
【００４２】
本発明において好ましい遮熱塗料としては、塗膜の日射反射率を結果として４０％以上にするものであればよく、限定的ではないが、たとえばつぎの組成のものがあげられる。
【００４３】
（１）膜形成用樹脂：水酸基含有ポリエステル
硬化剤：ブロックイソシアネート（ＩＰＤＩ系アダクト）（１〜１００質量部／膜形成用樹脂１００質量部）
遮熱顔料：酸化チタンとアゾ系黒顔料の併用（５〜２００質量部／膜形成用樹脂１００質量部）
塗料形態：粉体塗料
色：灰色（カラースケール（マンセル値）：Ｎ６．５、色調（Ｌ＊）：６０〜７０）
【００４４】
（２）膜形成用樹脂：水酸基含有ポリエステル
硬化剤：ブロックイソシアネート（ＩＰＤＩ系アダクト）（１〜１００質量部／膜形成用樹脂１００質量部）
遮熱顔料：硫酸バリウムと酸化鉄−酸化マンガンの併用（５〜２００質量部／膜形成用樹脂１００質量部）
塗料形態：粉体塗料
色：灰色（カラースケール（マンセル値）：Ｎ６．５、色調（Ｌ＊）：６０〜７０）
【００４５】
（３）膜形成用樹脂：カルボキシル基含有ポリエステル
硬化剤：トリグリシジルイソシアヌレート（ＴＧＩＣ）（１〜１００質量部／膜形成用樹脂１００質量部）
遮熱顔料：酸化チタンとアゾ系黒顔料の併用（５〜２００質量部／膜形成用樹脂１００質量部）
塗料形態：粉体塗料
色：灰色（カラースケール（マンセル値）：Ｎ６．５、色調（Ｌ＊）：６０〜７０）
【００４６】
（４）膜形成用樹脂：水酸基含有ポリエステル
硬化剤：住化バイエルウレタン（株）製のスミジュールＮ３０００（１〜３０質量部／膜形成用樹脂１００質量部）
遮熱顔料：酸化チタンと酸化鉄の併用（５０〜２００質量部／膜形成用樹脂１００質量部）
塗料形態：溶剤型塗料
色：灰色（カラースケール（マンセル値）：Ｎ６、色調（Ｌ＊）：５５〜６５）
【００４７】
塗料組成物の調製は、塗料組成物の形態（溶剤型、水性、粉体）に合わせて従来公知の調製方法にしたがって行うことができる。
【００４８】
遮熱塗料により形成される遮熱層の厚さは、遮熱顔料および膜形成用樹脂の種類、積層体の用途や適用場所などによって異なるが、１〜１０００μｍ、さらには２〜３００μｍの範囲が好ましい。
【００４９】
本発明におけるボンベを覆う塗膜は、上記の遮熱層のみから構成されていてもよいし、遮熱層と他の層を積層した多層構造としてもよい。
【００５０】
多層構造の塗膜において、遮熱層以外の層としては、層間接着性を高めるためのシーラーまたはプライマー層、錆止めのための防錆層、塗膜表面保護のためのトップコート層などの１種または２種以上があげられる。これらの層は塗膜の日射反射率を４０％以上とする範囲内で適宜設ければよく、それぞれの塗料としては、塗料分野で通常用いられている塗料から適宜選定すればよい。
【００５１】
塗膜としてのこれらの層の形成は、それぞれの塗膜形成用の塗料組成物を調製し、基材に塗布し硬化させることにより行うことができる。
【００５２】
本発明における塗膜の厚さは、任意の層の有無や、積層体の用途や適用場所、形などによって異なるが、上記遮熱層を含めて１〜１０００μｍ、さらには２〜３００μｍの範囲が好ましい。
【００５３】
本発明の遮熱ボンベにおいて、塗膜はＪＩＳ  Ａ５７５９で規定される日射反射率が４０％以上である。特に好ましくは、日射反射率が５０％以上、さらには６０％以上の塗膜である。上限は高ければ高い方が好ましい。
【００５４】
現在、ボンベに形成されている塗膜はボンベの防錆や着色などの目的で形成されており、遮熱を目的とする日射反射率が４０％以上の塗膜は形成されていない。
【００５５】
日射反射率が４０％以上の塗膜はボンベの全体に形成してもよいし、特に高温になる箇所に部分的に形成してもよい。
【００５６】
たとえば屋外に置く場合、通常、直射日光が当りやすいボンベの上部の表面温度の方が下部よりも約５〜１０℃程度高くなる。したがって、ボンベの上半分にだけ部分的に日射反射率が４０％以上の塗膜を形成してもよいし、ボンベの表面の上半分に部分的に日射反射率が特に高い塗膜を形成し、下半分には比較的日射反射率の低い（４０％よりも低くてもよい）塗膜を形成するようにしてもよい。
【００５７】
本発明のボンベは、光を吸収しやすい色、特に色調（Ｌ＊値）が５０〜８０の色に着色される場合に特に有効である。
【００５８】
上記のように、ボンベの塗装色は内容物によって決まっており、Ｌ＊値が５０を超える塗装色の場合、光の吸収により表面温度が上がりやすくなっている。したがって、本発明をかかるＬ＊値が５０を超える塗装色のボンベに適用すると、遮熱の効果によって温度上昇を抑えることができ、安全性が高まる。
【００５９】
なかでも、塗装色が太陽光を吸収しやすい灰色（マンセル表色系（ＪＩＳ  Ｚ８７２１）のＮ明度で５〜８）で、色調（Ｌ＊値）が５０〜８０の場合、遮熱効果が特に高く現れるので、好ましい。
【００６０】
なお、灰色のボンベとしてはマンセル表色系（ＪＩＳ  Ｚ８７２１）のＮ明度で５〜７．５、色調（Ｌ＊値）が５０〜７５が他色と識別するのに有効で一般的である。
【００６１】
ボンベの材質としては、鉄、マンガン鋼、クロムモリブデン鋼、アルミニウム合金、ステンレス鋼、ニッケルクロムモリブデン鋼、クロムモリブデンバナジウム鋼などが知られている。形状もカプセル型、砲弾型、カセット型などが通常である。
【００６２】
本発明のボンベはボンベが高温になることにより危険性が高まる内容物が充填されたボンベに好適に適用でき、特に高圧ボンベとして有用である。
【実施例】
【００６３】
つぎに実施例をあげて本発明を具体的に説明する。
【００６４】
なお、特性の評価に使用した装置および測定条件は以下のとおりである。
【００６５】
（日射反射率）
ＪＩＳ  Ａ５７５９にしたがって計算する。３００〜２５００ｎｍの光の反射率を（株）日立製作所製分光光度計Ｕ−４１００にて測定する。
【００６６】
（色調（Ｌ＊値）の測定）
被験塗装板の色調（Ｌ＊）を日本電色工業(株)製の分光色差測定装置（ＳＺ−シグマ９０）にて測定する。
【００６７】
（ボンベの屋外日射試験）
マンガン鋼製の小型高圧ボンベ（１０ｋｇ用）に実施例および比較例でそれぞれ調製した塗料組成物を塗装したのち、Ｒ４１０Ａ（フッ化炭化水素の共沸混合物。共沸点−５１．５℃）を規定量（１０ｋｇ）充填したものを試験用のボンベとする。この試験用ボンベを屋外に放置し、赤外線カメラによりボンベの表面温度の温度変化をモニターする。
【００６８】
計測点は、図１に示す５点（Ｃ、Ｄ：上部バルブ部（頂点）、Ａ、Ｂ：上部バルブ部（取出し口）、Ｉ、Ｊ：上面部、Ｅ、Ｆ：上側面部、Ｇ、Ｈ：下側面部）とし、それらのつぎの場所、配置、時間での温度を測定する。
計測場所：日本国大阪府摂津市
配置：図２（図中、左側が実施例１のボンベ、右側が比較例１のボンベである。）
計測日時：２００９年９月４日  午後１２時３３分（晴天）
【００６９】
合成例１
イソフタル酸／テレフタル酸／エチレングリコール（＝６０／４０／１４５（モル比））の混合モノマーをエステル化反応槽に仕込み、圧力０．０５〜０．２５ＭＰａＧ、温度２００〜２６０℃で４時間エステル化反応を行った。得られたエステル化物を重縮合反応槽に移送した後、三酸化アンチモンを４×１０-4モル／酸成分１モルの割合で添加し、２８０℃で３時間重縮合反応を行い、極限粘度０．４５ｄｌ/ｇのポリエステル樹脂を得た。ついでこのポリエステル樹脂にグリセリン３モルを添加し、常温下、２７０℃で１時間解重合反応を行い、水酸基含有ポリエステル樹脂を得た。
【００７０】
実施例１
（被験塗装板の作製）
合成例１で合成した水酸基含有ポリエステル樹脂２質量部とイソシアネート系硬化剤（ヒュルスジャパン社製のＩＰＤＩ系アダクト。商品名Ｂ−１５３０）７．７質量部と、顔料（大日精化（株）製のアゾ系黒色顔料。商品名クロモファインブラックＡ１１０３）と酸化チタン（堺化学（株）製のＤ９１８）３０質量部とを含む遮熱層形成用粉体塗料組成物（カラースケール（マンセル値）Ｎ６．５）をダル鋼板（７０ｍｍ×１５０ｍｍ、厚さ０．８ｍｍ）に粉体塗装し、１７０℃で２０分間焼付けて厚さ５４μｍの遮熱層を有する被験塗装板を作製した。
【００７１】
得られた被験塗装板について、色調（Ｌ＊値）と日射反射率を測定した。結果を表１に示す。
【００７２】
（ボンベの塗装）
マンガン鋼製の小型高圧ボンベ（１０ｋｇ用）の全表面に、合成例１で合成した水酸基含有ポリエステル樹脂６２質量部とイソシアネート系硬化剤（ヒュルスジャパン社製のＩＰＤＩ系アダクト。商品名Ｂ−１５３０）７．７質量部と、顔料（大日精化（株）製のアゾ系黒色顔料。商品名クロモファインブラックＡ１１０３）と酸化チタン（堺化学（株）製のＤ９１８）３０質量部とを含む遮熱層形成用粉体塗料組成物（カラースケール（マンセル値）Ｎ６．５）を粉体塗装し、１７０℃で２０分間焼付けて厚さ７０μｍの遮熱層を有する塗装ボンベを作製した。ついでＲ４１０Ａを規定量（１０ｋｇ）充填し、屋外日射試験を実施した。結果を表１および図３および図４（図中、左側が実施例１のボンベ、右側が比較例１のボンベである。）に示す。
【００７３】
比較例１
実施例１において、遮熱層形成用粉体塗料組成物に代えて、カーボン系黒色顔料（デグサ社製のＦＷ−２００）と酸化チタン（石原産業（株）製のタイペークＣＲ９７）を含む粉体塗料組成物（カラースケール（マンセル値）：Ｎ６．５）を用いたほかは同様にして被験塗装板および塗装ボンベを作製し、色調（Ｌ＊値）および日射反射率を測定し、屋外日射試験に供した。結果を表１および図３および図４（図中、左側が実施例１のボンベ、右側が比較例１のボンベである。）に示す。
【００７４】
【表１】
2011085235.tif 000003
【００７５】
表１および図２の結果から、遮熱層を有する塗膜で覆われた本発明のボンベは、高温になるボンベ上部においても３℃以上も温度上昇を抑制していることが分かる。
【符号の説明】
【００７６】
Ａ  比較例のボンベの上部バルブ部（取出し口）
Ｂ  実施例のボンベの上部バルブ部（取出し口）
Ｃ  実施例のボンベの上部バルブ部（頂点）
Ｄ  比較例のボンベの上部バルブ部（頂点）
Ｅ  実施例のボンベの上側面部
Ｆ  比較例のボンベの上側面部
Ｇ  実施例のボンベの下側面部
Ｈ  比較例のボンベの下側面部
Ｉ  実施例のボンベの上面部
Ｊ  比較例のボンベの上面部
【図１】
2011085235.tif 000004
【図２】
2011085235.tif 000005
【図３】
2011085235.tif 000006
【図４】
2011085235.tif 000007